(57)【要約】  本発明は、新規なヘテロ環式化合物およびこれを利用した有機発光素子を提供する。
2019535679.tif 000002
【特許請求の範囲】
【請求項１】
下記化学式１で表される化合物：
［化学式１］
【化１】
2019535679.tif 000068
前記化学式１で、
Ｘ１は、ＯまたはＳであり、
Ｘ２、Ｘ３およびＸ４は、それぞれ独立に、ＮまたはＣＨであり、
Ｌ１およびＬ２は、それぞれ独立に、単一結合；または置換もしくは非置換のＣ６−６０アリーレン；Ｎ、ＯおよびＳのうちの１個以上を含む置換もしくは非置換のＣ２−６０ヘテロアリーレンであり、
Ｒ１およびＲ２は、それぞれ独立に、置換もしくは非置換のＣ６−６０アリール；またはＮ、ＯおよびＳのうちの１個以上を含む置換もしくは非置換のＣ２−６０ヘテロアリールであり、
Ｒ３は、それぞれ独立に、１個または２個のシアノで置換されたＣ６−６０アリールであり、
ｎは、１または２の整数である。
【請求項２】
Ｘ２、Ｘ３およびＸ４のうちの少なくとも二つ以上がＮである、請求項１に記載の化合物。
【請求項３】
Ｌ１およびＬ２は、それぞれ独立に、単一結合または下記から構成される群より選択されるいずれか一つである、請求項１または２に記載の化合物。
【化２】
2019535679.tif 000069
【請求項４】
Ｌ１およびＬ２は、それぞれ独立に、単一結合、
【化３】
2019535679.tif 000070
である、請求項１または２に記載の化合物。
【請求項５】
Ｒ１およびＲ２は、それぞれ独立に、下記から構成される群より選択されるいずれか一つである、請求項１から４のいずれか一項に記載の化合物。
【化４】
2019535679.tif 000071
【請求項６】
Ｒ１およびＲ２は、それぞれ独立に、
【化５】
2019535679.tif 000072
である、請求項１から４のいずれか一項に記載の化合物。
【請求項７】
Ｒ３は、１個または２個のシアノで置換されたフェニル、１個または２個のシアノで置換されたビフェニリル、１個または２個のシアノで置換されたテルフェニリル、または１個または２個のシアノで置換されたジメチルフルオレニルの中から選択されるいずれか一つである、請求項１から６のいずれか一項に記載の化合物。
【請求項８】
前記化学式１で表される化合物は、下記から構成される群より選択されるいずれか一つである、請求項１に記載の化合物。
【化６】
2019535679.tif 000073
【化７】
2019535679.tif 000074
【化８】
2019535679.tif 000075
【化９】
2019535679.tif 000076
【化１０】
2019535679.tif 000077
【化１１】
2019535679.tif 000078
【化１２】
2019535679.tif 000079
【化１３】
2019535679.tif 000080
【化１４】
2019535679.tif 000081
【化１５】
2019535679.tif 000082
【化１６】
2019535679.tif 000083
【化１７】
2019535679.tif 000084
【請求項９】
第１電極；前記第１電極と対向して備えられた第２電極；および前記第１電極と前記第２電極との間に備えられた１層以上の有機物層を含む有機発光素子であって、前記有機物層のうちの１層以上は、請求項１から８のいずれか一項に記載の化合物を含むものである、有機発光素子。
【請求項１０】
前記化合物を含む有機物層は、電子注入層；電子輸送層；または電子注入と電子輸送を同時に行う層である、請求項９に記載の有機発光素子。
【発明の詳細な説明】
【技術分野】
【０００１】
［関連出願の相互参照］
本出願は、２０１７年１月２０日付韓国特許出願第１０−２０１７−０００９８８４号および２０１８年１月５日付韓国特許出願第１０−２０１８−０００１７１７号に基づいた優先権の利益を主張し、当該韓国特許出願の文献に開示されたすべての内容は本明細書の一部として組み含まれる。
【０００２】
本発明は、新規なヘテロ環式化合物およびこれを含む有機発光素子に関する。
【背景技術】
【０００３】
一般に有機発光現像とは、有機物質を利用して電気エネルギーを光エネルギーに転換させる現像をいう。有機発光現像を利用する有機発光素子は、広い視野角、優れたコントラスト、速い応答時間を有し、輝度、駆動電圧および応答速度特性に優れて多くの研究が進められている。
【０００４】
有機発光素子は、一般に陽極と陰極および前記陽極と陰極との間に有機物層を含む構造を有する。前記有機物層は、有機発光素子の効率と安全性を高めるために、それぞれ異なる物質から構成された多層の構造からなる場合が多く、例えば正孔注入層、正孔輸送層、発光層、電子輸送層、電子注入層などからなることができる。このような有機発光素子の構造において、二つの電極の間に電圧をかけるようになると、陽極では正孔が、陰極では電子が有機物層に注入されるようになり、注入された正孔と電子が会った時にエキシトン（ｅｘｃｉｔｏｎ）が形成され、このエキシトンが再び基底状態に落ちる時に光が出るようになる。
【０００５】
このような有機発光素子に用いられる有機物に対して新たな材料の開発が持続的に要求されている。
【先行技術文献】
【特許文献】
【０００６】
【特許文献１】韓国特許公開番号第１０−２０００−００５１８２６号
【発明の概要】
【発明が解決しようとする課題】
【０００７】
本発明は、新規なヘテロ環化合物化合物およびこれを含む有機発光素子に関するものである。
【課題を解決するための手段】
【０００８】
本発明は、下記化学式１で表される化合物を提供する。
［化学式１］
【化１】
2019535679.tif 000003
前記化学式１で、
Ｘ１は、ＯまたはＳであり、
Ｘ２、Ｘ３およびＸ４は、それぞれ独立に、ＮまたはＣＨであり、
Ｌ１およびＬ２は、それぞれ独立に、単一結合；または置換もしくは非置換のＣ６−６０アリーレン；Ｎ、ＯおよびＳのうちの１個以上を含む置換もしくは非置換のＣ２−６０ヘテロアリーレンであり、
Ｒ１およびＲ２は、それぞれ独立に、置換もしくは非置換のＣ６−６０アリール；またはＮ、ＯおよびＳのうちの１個以上を含む置換もしくは非置換のＣ２−６０ヘテロアリールであり、
Ｒ３は、それぞれ独立に、１個または２個のシアノで置換されたＣ６−６０アリールであり、
ｎは、１または２の整数である。
【０００９】
また、本発明は、第１電極；前記第１電極と対向して備えられた第２電極；および前記第１電極と前記第２電極との間に備えられた１層以上の有機物層を含む有機発光素子であって、前記有機物層のうちの１層以上は、前述した本発明の化合物を含む有機発光素子を提供する。
【発明の効果】
【００１０】
前述した化学式１で表される化合物は、有機発光素子の有機物層の材料として用いることができ、有機発光素子において効率の向上、低い駆動電圧および／または寿命特性を向上させることができる。特に、前述した化学式１で表される化合物は、正孔注入、正孔輸送、正孔注入および輸送、発光、電子輸送、または電子注入材料として用いることができる。
【図面の簡単な説明】
【００１１】
【図１】基板１、陽極２、発光層３、陰極４からなる有機発光素子の例を示した図面である。
【図２】基板１、陽極２、正孔注入層５、正孔輸送層６、発光層７、電子輸送層８および陰極４からなる有機発光素子の例を示した図面である。
【発明を実施するための形態】
【００１２】
以下、本発明の理解のためにより詳しく説明する。
【００１３】
本発明は、下記化学式１で表される化合物を提供する。
［化学式１］
【化２】
2019535679.tif 000004
前記化学式１で、
Ｘ１は、ＯまたはＳであり、
Ｘ２、Ｘ３およびＸ４は、それぞれ独立に、Ｎまたは−ＣＨであり、
Ｌ１およびＬ２は、それぞれ独立に、単一結合；または置換もしくは非置換のＣ６−６０アリーレン；Ｎ、ＯおよびＳのうちの１個以上を含む置換もしくは非置換のＣ２−６０ヘテロアリーレンであり、
Ｒ１およびＲ２は、それぞれ独立に、置換もしくは非置換のＣ６−６０アリール；またはＮ、ＯおよびＳのうちの１個以上を含む置換もしくは非置換のＣ２−６０ヘテロアリールであり、
Ｒ３は、それぞれ独立に、１個または２個のシアノで置換されたＣ６−６０アリールであり、
ｎは、１または２の整数である。
【００１４】
本明細書で、
【化３】
2019535679.tif 000005
は、他の置換基に連結される結合を意味する。
【００１５】
本明細書で「置換もしくは非置換された」という用語は、重水素；ハロゲン基；ニトリル基；ニトロ基；ヒドロキシ基；カルボニル基；エステル基；イミド基；アミノ基；ホスフィンオキシド基；アルコキシ基；アリールオキシ基；アルキルチオキシ基；アリールチオキシ基；アルキルスルホキシ基；アリールスルホキシ基；シリル基；ホウ素基；アルキル基；シクロアルキル基；アルケニル基；アリール基；アルアルキル基；アルアルケニル基；アルキルアリール基；アルキルアミン基；アラルキルアミン基；ヘテロアリールアミン基；アリールアミン基；アリールホスフィン基；またはＮ、ＯおよびＳ原子のうちの１個以上を含むヘテロ環基からなる群より選択された１個以上の置換基で置換もしくは非置換されるか、前記例示した置換基のうちの２以上の置換基が連結された置換もしくは非置換されたことを意味する。例えば、「２以上の置換基が連結された置換基」は、ビフェニル基であってもよい。つまり、ビフェニル基は、アリール基であってもよく、２個のフェニル基が連結された置換基に解釈されてもよい。
【００１６】
本明細書でカルボニル基の炭素数は、特に限定されないが、炭素数１から４０であることが好ましい。具体的に、下記のような構造の化合物になることができるが、これに限定されるのではない。
【化４】
2019535679.tif 000006
【００１７】
本明細書において、エステル基は、エステル基の酸素が炭素数１から２５の直鎖、分枝鎖または環状アルキル基または炭素数６から２５のアリール基で置換されてもよい。具体的に、下記構造式の化合物になることができるが、これに限定されるのではない。
【化５】
2019535679.tif 000007
【００１８】
本明細書において、イミド基の炭素数は、特に限定されないが、炭素数１から２５であることが好ましい。具体的に、下記のような構造の化合物になることができるが、これに限定されるのではない。
【化６】
2019535679.tif 000008
【００１９】
本明細書において、シリル基は、具体的にトリメチルシリル基、トリエチルシリル基、ｔ−ブチルジメチルシリル基、ビニルジメチルシリル基、プロピルジメチルシリル基、トリフェニルシリル基、ジフェニルシリル基、フェニルシリル基などがあるが、これに限定されない。
【００２０】
本明細書において、ホウ素基は、具体的にトリメチルホウ素基、トリエチルホウ素基、ｔ−ブチルジメチルホウ素基、トリフェニルホウ素基、フェニルホウ素基などがあるが、これに限定されない。
【００２１】
本明細書において、ハロゲン基の例としては、フッ素、塩素、臭素またはヨウ素がある。
【００２２】
本明細書において、前記アルキル基は、直鎖または分枝鎖であってもよく、炭素数は、特に限定されないが、１から４０であることが好ましい。一実施状態によれば、前記アルキル基の炭素数は１から２０である。また一つの実施状態によれば、前記アルキル基の炭素数は１から１０である。また一つの実施状態によれば、前記アルキル基の炭素数は１から６である。アルキル基の具体的な例としては、メチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルペンチル、４−メチルヘキシル、５−メチルヘキシルなどがあるが、これに限定されない。
【００２３】
本明細書において、前記アルケニル基は、直鎖または分枝鎖であってもよく、炭素数は、特に限定されないが、２から４０であることが好ましい。一実施状態によれば、前記アルケニル基の炭素数は２から２０である。また一つの実施状態によれば、前記アルケニル基の炭素数は２から１０である。また一つの実施状態によれば、前記アルケニル基の炭素数は２から６である。具体的な例としては、ビニル、１−プロフェニル、イソプロフェニル、１−ブテニル、２−ブテニル、３−ブテニル、１−ペンテニル、２−ペンテニル、３−ペンテニル、３−メチル−１−ブテニル、１，３−ブタジエニル、アリル、１−フェニルビニル−１−イル、２−フェニルビニル−１−イル、２，２−ジフェニルビニル−１−イル、２−フェニル−２−（ナフチル−１−イル）ビニル−１−イル、２，２−ビス（ジフェニル−１−イル）ビニル−１−イル、スチルベニル基、スチレニル基などがあるが、これらに限定されない。
【００２４】
本明細書において、シクロアルキル基は、特に限定されないが、炭素数３から６０であることが好ましく、一実施状態によれば、前記シクロアルキル基の炭素数は３から３０である。また一つの実施状態によれば、前記シクロアルキル基の炭素数は３から２０である。また一つの実施状態によれば、前記シクロアルキル基の炭素数は３から６である。具体的にシクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどがあるが、これに限定されない。
【００２５】
本明細書において、アリール基は、特に限定されないが、炭素数６から６０であることが好ましく、単環式アリール基または多環式アリール基であってもよい。一実施状態によれば、前記アリール基の炭素数は６から３０である。一実施状態によれば、前記アリール基の炭素数は６から２０である。前記アリール基が単環式アリール基としては、フェニル基、ビフェニル基、テルフェニル基などになることができるが、これに限定されるのではない。前記多環式アリール基としては、ナフチル基、アントラセニル基、フェナントリル基、ピレニル基、ペリレニル基、クリセニル基、フルオレニル基などになることができるが、これに限定されるのではない。
【００２６】
本明細書において、フルオレニル基は置換されてもよく、２個の置換基が互いに結合してスピロ構造を形成してもよい。前記フルオレニル基が置換される場合、
【化７】
2019535679.tif 000009
などになることができる。ただし、これに限定されるのではない。
【００２７】
本明細書において、ヘテロ環基は、異種元素としてＯ、Ｎ、ＳｉおよびＳのうちの１個以上を含むヘテロ環基であって、炭素数は、特に限定されないが、炭素数２から６０であることが好ましい。ヘテロ環基の例としては、チオフェン基、フラン基、ピロール基、イミダゾール基、チアゾール基、オキサゾール基、オキサジアゾ−ル基、ピリジル基、ビピリジル基、ピリミジル基、トリアジン基、トリアゾール基、アクリジル基、ピリダジン基、ピラジニル基、キノリニル基、キナゾリン基、キノキサリニル基、フタラジニル基、ピリドピリミジニル基、ピリドピラジニル基、ピラジノピラジニル基、イソキノリン基、インドール基、カルバゾール基、ベンゾオキサゾール基、ベンゾイミダゾール基、ベンゾチアゾール基、ベンゾカルバゾール基、ベンゾチオフェン基、ジベンゾチオフェン基、ベンゾフラニル基、フェナントロリン基（ｐｈｅｎａｎｔｈｒｏｌｉｎｅ）、チアゾリル基、イソオキサゾリル基、オキサジアゾリル基、チアジアゾリル基、ベンゾチアゾリル基、フェノチアジニル基およびジベンゾフラニル基などがあるが、これらだけに限定されるのではない。
【００２８】
本明細書において、アルアルキル基、アルアルケニル基、アルキルアリール基、アリールアミン基のうちのアリール基は、前述したアリール基の例示のとおりである。本明細書において、アルアルキル基、アルキルアリール基、アルキルアミン基のうちのアルキル基は、前述したアルキル基の例示のとおりである。本明細書において、ヘテロアリールアミンのうちのヘテロアリールは、前述したヘテロ環基に関する説明が適用可能である。本明細書において、アルアルケニル基のうちのアルケニル基は、前述したアルケニル基の例示のとおりである。本明細書において、アリーレンは、２価基であることを除いては前述したアリール基に関する説明が適用可能である。本明細書において、ヘテロアリーレンは、２価基であることを除いては前述したヘテロ環基に関する説明が適用可能である。本明細書において、炭化水素環は、１価基ではなく、２個の置換基が結合して形成したことを除いては前述したアリール基またはシクロアルキル基に関する説明が適用可能である。本明細書において、ヘテロ環は、１価基ではなく、２個の置換基が結合して形成したことを除いては前述したヘテロ環基に関する説明が適用可能である。
【００２９】
前記化学式１で、好ましくは、Ｘ２、Ｘ３およびＸ４のうちの少なくとも二つ以上がＮであってもよく、残りはＣＨである。つまり、前記化学式１で表される化合物は、下記化学式１−１から１−３のうちのいずれか一つで表され得る。
［化学式１−１］
【化８】
2019535679.tif 000010
［化学式１−２］
【化９】
2019535679.tif 000011
［化学式１−３］
【化１０】
2019535679.tif 000012
【００３０】
好ましくは、Ｌ１およびＬ２は、それぞれ独立に、単一結合または下記から構成される群より選択されるいずれか一つであってもよい。
【化１１】
2019535679.tif 000013
【００３１】
より好ましくは、Ｌ１およびＬ２は、それぞれ独立に、単一結合、
【化１２】
2019535679.tif 000014
であってもよい。
【００３２】
好ましくは、Ｒ１およびＲ２は、それぞれ独立に、下記から構成される群より選択されるいずれか一つであってもよい。
【化１３】
2019535679.tif 000015
【００３３】
より好ましくは、Ｒ１およびＲ２は、それぞれ独立に、
【化１４】
2019535679.tif 000016
であってもよい。
【００３４】
好ましくは、Ｒ３は、それぞれ独立に、１個または２個のシアノで置換されたフェニル、１個または２個のシアノで置換されたビフェニリル、１個または２個のシアノで置換されたテルフェニリル、または１個または２個のシアノで置換されたジメチルフルオレニルの中から選択されるいずれか一つであってもよい。
【００３５】
好ましくは、前記化学式１で表される化合物は、下記から構成される群より選択されるいずれか一つである。
【化１５】
2019535679.tif 000017
【化１６】
2019535679.tif 000018
【化１７】
2019535679.tif 000019
【化１８】
2019535679.tif 000020
【化１９】
2019535679.tif 000021
【化２０】
2019535679.tif 000022
【化２１】
2019535679.tif 000023
【化２２】
2019535679.tif 000024
【化２３】
2019535679.tif 000025
【化２４】
2019535679.tif 000026
【化２５】
2019535679.tif 000027
【化２６】
2019535679.tif 000028
【００３６】
前記化学式１で表される化合物は、下記反応式１、反応式２、反応式３および反応式４を順次に経た方法で製造することができる。前記製造方法は、後述する製造例でより具体化され得る。
［反応式１］
【化２７】
2019535679.tif 000029
［反応式２］
【化２８】
2019535679.tif 000030
［反応式３］
【化２９】
2019535679.tif 000031
［反応式４］
【化３０】
2019535679.tif 000032
【００３７】
前記反応式１から４の中で、
Ｘ１、Ｘ２、Ｘ３、Ｘ４、Ｌ１、Ｌ２、Ｒ１、Ｒ２、Ｒ３およびｎは、前記で定義したとおりであり、
Ｙ１、Ｙ２、およびＹ３は、ハロゲンである。
【００３８】
また、本発明は、前記化学式１で表される化合物を含む有機発光素子を提供する。一例として、本発明は、第１電極；前記第１電極と対向して備えられた第２電極；および前記第１電極と前記第２電極との間に備えられた１層以上の有機物層を含む有機発光素子であって、前記有機物層のうちの１層以上は、前記化学式１で表される化合物を含む、有機発光素子を提供する。
【００３９】
本発明の有機発光素子の有機物層は、単層構造からなってもよいが、２層以上の有機物層が積層された多層構造からなってもよい。例えば、本発明の有機発光素子は、有機物層として正孔注入層、正孔輸送層、発光層、電子輸送層、電子注入層などを含む構造を有してもよい。しかし、有機発光素子の構造はこれに限定されず、より少ない数の有機層を含んでもよい。
【００４０】
また、前記有機物層は、正孔注入層、正孔輸送層、または正孔注入と輸送を同時に行う層を含んでもよく、前記正孔注入層、正孔輸送層、または正孔注入と輸送を同時に行う層は、前記化学式１で表される化合物を含む。
【００４１】
また、前記有機物層は、発光層を含んでもよく、前記発光層は、前記化学式１で表される化合物を含む。
【００４２】
また、前記有機物層は、電子輸送層、または電子注入層を含んでもよく、前記電子輸送層、または電子注入層は、前記化学式１で表される化合物を含む。
【００４３】
また、前記電子輸送層、電子注入層、または電子注入および電子輸送を同時に行う層は、前記化学式１で表される化合物を含む。特に、本発明による化学式１で表される化合物は、熱的安定性に優れ、６．０ｅＶ以上の深いＨＯＭＯ準位、高い三重項エネルギー（ＥＴ）、および正孔安定性を有している。また、前記化学式１で表される化合物を電子注入および電子輸送を同時に行うことができる有機物層に用いる場合、当業界で用いるｎ−型ドーパントを混合して用いることができる。
【００４４】
また、前記有機物層は、発光層および電子輸送層を含み、前記電子輸送層は、前記化学式１で表される化合物を含んでもよい。
【００４５】
また、本発明による有機発光素子は、基板上に陽極、１層以上の有機物層および陰極が順次に積層された構造（ｎｏｒｍａｌ  ｔｙｐｅ）の有機発光素子であってもよい。また、本発明による有機発光素子は、基板上に陰極、１層以上の有機物層および陽極が順次に積層された逆方向構造（ｉｎｖｅｒｔｅｄ  ｔｙｐｅ）の有機発光素子であってもよい。例えば、本発明の一実施例による有機発光素子の構造は、図１および２に例示されている。
【００４６】
図１は、基板１、陽極２、発光層３、陰極４からなる有機発光素子の例を示した図面である。このような構造において、前記化学式１で表される化合物は、前記発光層に含まれてもよい。
【００４７】
図２は、基板１、陽極２、正孔注入層５、正孔輸送層６、発光層７、電子輸送層８および陰極４からなる有機発光素子の例を示した図面である。このような構造において、前記化学式１で表される化合物は、前記正孔注入層、正孔輸送層、発光層および電子輸送層のうちの１層以上に含まれてもよい。
【００４８】
本発明による有機発光素子は、前記有機物層のうちの１層以上が前記化学式１で表される化合物を含むことを除いては、当該技術分野に知られている材料と方法で製造されてもよい。また、前記有機発光素子が複数の有機物層を含む場合、前記有機物層は同一の物質または異なる物質で形成されてもよい。
【００４９】
例えば、本発明による有機発光素子は、基板上に第１電極、有機物層および第２電極を順次に積層させて製造することができる。この時、スパッタリング法（ｓｐｕｔｔｅｒｉｎｇ）や電子ビーム蒸発法（ｅ−ｂｅａｍ  ｅｖａｐｏｒａｔｉｏｎ）のようなＰＶＤ（ｐｈｙｓｉｃａｌ  Ｖａｐｏｒ  Ｄｅｐｏｓｉｔｉｏｎ）方法を利用して、基板上に金属または伝導性を有する金属酸化物またはこれらの合金を蒸着させて陽極を形成し、その上に正孔注入層、正孔輸送層、発光層および電子輸送層を含む有機物層を形成した後、その上に陰極として使用可能な物質を蒸着させて製造することができる。このような方法以外にも、基板上に陰極物質から有機物層、陽極物質を順次に蒸着させて有機発光素子を作ることができる。
【００５０】
また、前記化学式１で表される化合物は、有機発光素子の製造時、真空蒸着法だけでなく、溶液塗布法により有機物層として形成されてもよい。ここで、溶液塗布法とは、スピンコーティング、ディップコーティング、ドクターブレーディング、インクジェットプリンティング、スクリーンプリンティング、スプレー法、ロールコーティングなどを意味するが、これらだけに限定されるのではない。
【００５１】
このような方法以外にも、基板上に陰極物質から有機物層、陽極物質を順次に蒸着させて有機発光素子を製造することができる（ＷＯ２００３／０１２８９０）。ただし、製造方法がこれに限定されるのではない。
【００５２】
一例として、前記第１電極は陽極であり、前記第２電極は陰極であるか、または前記第１電極は陰極であり、前記第２電極は陽極である。
【００５３】
前記陽極物質としては、通常、有機物層に正孔注入が円滑に行われるように仕事関数が大きい物質が好ましい。前記陽極物質の具体的な例としては、バナジウム、クロム、銅、亜鉛、金のような金属またはこれらの合金；亜鉛酸化物、インジウム酸化物、インジウム錫酸化物（ＩＴＯ）、インジウム亜鉛酸化物（ＩＺＯ）のような金属酸化物；ＺｎＯ：ＡｌまたはＳＮＯ２：Ｓｂのような金属と酸化物の組み合わせ；ポリ（３−メチルチオフェン）、ポリ［３，４−（エチレン−１，２−ジオキシ）チオフェン］（ＰＥＤＯＴ）、ポリピロールおよびポリアニリンのような伝導性高分子などがあるが、これらだけに限定されるのではない。
【００５４】
前記陰極物質としては、通常、有機物層に電子注入が容易に行われるように仕事関数が小さい物質であることが好ましい。前記陰極物質の具体的な例としては、マグネシウム、カルシウム、ナトリウム、カリウム、チタニウム、インジウム、イットリウム、リチウム、ガドリニウム、アルミニウム、銀、錫および鉛のような金属またはこれらの合金；ＬｉＦ／ＡｌまたはＬｉＯ２／Ａｌのような多層構造物質などがあるが、これらだけに限定されるのではない。
【００５５】
前記正孔注入層は、電極から正孔を注入する層であり、正孔注入物質としては、正孔を輸送する能力を有して陽極での正孔注入効果、発光層または発光材料に対して優れた正孔注入効果を有し、発光層で生成された励起子の電子注入層または電子注入材料への移動を防止し、また、薄膜形成能力に優れた化合物が好ましい。正孔注入物質のＨＯＭＯ（ｈｉｇｈｅｓｔ  ｏｃｃｕｐｉｅｄ  ｍｏｌｅｃｕｌａｒ  ｏｒｂｉｔａｌ）が陽極物質の仕事関数と周辺有機物層のＨＯＭＯとの間であることが好ましい。正孔注入物質の具体的な例としては、金属ポルフィリン（ｐｏｒｐｈｙｒｉｎ）、オリゴチオフェン、アリールアミン系の有機物、ヘキサニトリルヘキサアザトリフェニレン系の有機物、キナクリドン（ｑｕｉｎａｃｒｉｄｏｎｅ）系の有機物、ペリレン（ｐｅｒｙｌｅｎｅ）系の有機物、アントラキノンおよびポリアニリンとポリチオフェン系の伝導性高分子などがあるが、これらだけに限定されるのではない。
【００５６】
前記正孔輸送層は、正孔注入層から正孔を受け取って発光層まで正孔を輸送する層であり、正孔輸送物質として陽極や正孔注入層から正孔を輸送されて発光層に移すことができる物質であって、正孔に対する移動性が大きい物質が適切である。具体的な例としては、アリールアミン系の有機物、伝導性高分子、および共役部分と非共役部分が共にあるブロック共重合体などがあるが、これらだけに限定されるのではない。
【００５７】
前記発光物質としては、正孔輸送層と電子輸送層から正孔と電子をそれぞれ輸送されて結合させることによって可視光線領域の光を出すことができる物質であって、蛍光や燐光に対する量子効率が良い物質が好ましい。具体的な例として８−ヒドロキシ−キノリンアルミニウム錯物（Ａｌｑ３）；カルバゾール系化合物；二量体化スチリル（ｄｉｍｅｒｉｚｅｄ  ｓｔｙｒｙｌ）化合物；ＢＡｌｑ；１０−ヒドロキシベンゾキノリン−金属化合物；ベンゾオキサゾール、ベンズチアゾールおよびベンズイミダゾール系の化合物；ポリ（ｐ−フェニレンビニレン）（ＰＰＶ）系の高分子；スピロ（ｓｐｉｒｏ）化合物；ポリフルオレン、ルブレンなどがあるが、これらだけに限定されるのではない。
【００５８】
前記発光層は、ホスト材料およびドーパント材料を含んでもよい。ホスト材料は、縮合芳香族環誘導体またはヘテロ環含有化合物などがある。具体的に縮合芳香族環誘導体としては、アントラセン誘導体、ピレン誘導体、ナフタレン誘導体、ペンタセン誘導体、フェナントレン化合物、フルオランテン化合物などがあり、ヘテロ環含有化合物としては、カルバゾール誘導体、ジベンゾフラン誘導体、ラダー型フラン化合物、ピリミジン誘導体などがあるが、これに限定されない。
【００５９】
ドーパント材料としては、芳香族アミン誘導体、スチリルアミン化合物、ホウ素錯体、フルオランテン化合物、金属錯体などがある。具体的に芳香族アミン誘導体としては、置換もしくは非置換のアリールアミノ基を有する縮合芳香族環誘導体であって、アリールアミノ基を有するピレン、アントラセン、クリセン、ペリフランテンなどがあり、スチリルアミン化合物としては、置換もしくは非置換のアリールアミンに少なくとも１個のアリールビニル基が置換されている化合物であって、アリール基、シリル基、アルキル基、シクロアルキル基およびアリールアミノ基からなる群より１または２以上選択される置換基が置換もしくは非置換される。具体的にスチリルアミン、スチリルジアミン、スチリルトリアミン、スチリルテトラアミンなどがあるが、これに限定されない。また、金属錯体としては、イリジウム錯体、白金錯体などがあるが、これに限定されない。
【００６０】
前記電子輸送層は、電子注入層から電子を受け取って発光層まで電子を輸送する層であり、電子輸送物質としては、陰極から電子を良好に注入されて発光層に移すことができる物質であって、電子に対する移動性が大きい物質が適切である。具体的な例としては、８−ヒドロキシキノリンのＡｌ錯物；Ａｌｑ３を含む錯物；有機ラジカル化合物；ヒドロキシフラボン−金属錯物などがあるが、これらだけに限定されるのではない。電子輸送層は、従来の技術により用いられたとおり、任意の所望するカソード物質と共に用いることができる。特に、適切なカソード物質の例は、低い仕事関数を有し、アルミニウム層またはシルバー層が後に続く通常の物質である。具体的にセシウム、バリウム、カルシウム、イッテルビウムおよびサマリウムであり、各場合、アルミニウム層またはシルバー層が後に続く。
【００６１】
前記電子注入層は、電極から電子を注入する層であり、電子を輸送する能力を有し、陰極からの電子注入効果、発光層または発光材料に対して優れた電子注入効果を有し、発光層で生成された励起子の正孔注入層への移動を防止し、また、薄膜形成能力に優れた化合物が好ましい。具体的には、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントロンなどとこれらの誘導体、金属錯体化合物および窒素含有５員環誘導体などがあるが、これに限定されない。
【００６２】
前記金属錯体化合物としては、８−ヒドロキシキノリナトリチウム、ビス（８−ヒドロキシキノリナト）亜鉛、ビス（８−ヒドロキシキノリナト）銅、ビス（８−ヒドロキシキノリナト）マンガン、トリス（８−ヒドロキシキノリナト）アルミニウム、トリス（２−メチル−８−ヒドロキシキノリナト）アルミニウム、トリス（８−ヒドロキシキノリナト）ガリウム、ビス（１０−ヒドロキシベンゾ［ｈ］キノリナト）ベリリウム、ビス（１０−ヒドロキシベンゾ［ｈ］キノリナト）亜鉛、ビス（２−メチル−８−キノリナト）クロロガリウム、ビス（２−メチル−８−キノリナト）（ｏ−クレゾラート）ガリウム、ビス（２−メチル−８−キノリナト）（１−ナフトラート）アルミニウム、ビス（２−メチル−８−キノリナト）（２−ナフトラート）ガリウムなどがあるが、これに限定されない。
【００６３】
本発明による有機発光素子は、用いられる材料により前面発光型、後面発光型または両面発光型であってもよい。
【００６４】
また、前記化学式１で表される化合物は、有機発光素子以外にも有機太陽電池または有機トランジスターに含まれてもよい。
【００６５】
前記化学式１で表される化合物およびこれを含む有機発光素子の製造を以下の実施例で具体的に説明する。しかし、下記の実施例は、本発明を例示するためのものであり、本発明の範囲がこれらによって限定されるのではない。
【００６６】
実施例１（Ｅ１）
【化３１】
2019535679.tif 000033
【００６７】
前記化学式Ｅ１−Ｐ１−Ａで表される化合物（１０．０ｇ、３８．０ｍｍｏｌ）と前記化学式Ｅ１−Ｐ１−Ｂで表される化合物（１０．０ｇ、３８．０ｍｍｏｌ）をＴＨＦ（１００ｍＬ）に完全に溶かした後、炭酸カリウム（１５．８ｇ、１１４．０ｍｍｏｌ）を水６０ｍＬに溶解して添加した。テトラキストリフェニル−ホスフィノパラジウム（１．３ｇ、１．１４ｍｍｏｌ）を入れた後、８時間加熱攪拌した。常温に温度を低めて反応を終結した後、炭酸カリウム溶液を除去して白色の固体を濾過した。濾過された白色の固体をＴＨＦおよびエチルアセテートでそれぞれ２回ずつ洗浄して前記化学式Ｅ１−Ｐ１で表される化合物（１３．５ｇ、収率８９％）を製造した。
【００６８】
ＭＳ［Ｍ＋Ｈ］＋＝４０２
【化３２】
2019535679.tif 000034
【００６９】
前記化学式Ｅ１−Ｐ１で表される化合物（１３．５ｇ、３３．６ｍｍｏｌ）をアセトニトリル（Ａｃｅｔｏｎｉｔｒｉｌｅ）（１３０ｍＬ）に完全に溶かした後、炭酸カリウム（１３．９ｇ、１００．９ｍｍｏｌ）を水５５ｍＬに溶解して添加した。前記化学式Ｅ１−Ｐ２−Ａで表される化合物（１０．２ｇ、３３．６ｍｍｏｌ）を反応溶液に滴加した。反応を終結した後、炭酸カリウム溶液を除去し濾過して白色の固体を濾過した。濾過された白色の固体をエタノール（Ｅｔｈａｎｏｌ）および水でそれぞれ２回ずつ洗浄して前記化学式Ｅ１−Ｐ２で表される化合物（２０．９ｇ、収率９１％）を製造した。
【００７０】
ＭＳ［Ｍ＋Ｈ］＋＝６８４
【化３３】
2019535679.tif 000035
【００７１】
前記化学式Ｅ１−Ｐ２で表される化合物（２０．０ｇ、２９．３ｍｍｏｌ）と化学式Ｅ１−Ｐ３−Ａ化合物（７．５ｇ、２９．３ｍｍｏｌ）をジオキサン（Ｄｉｏｘａｎｅ）（２００ｍＬ）に完全に溶かした後、酢酸カリウム（８．６ｇ、８７．８ｍｍｏｌ）を添加して加熱攪拌した。常温に温度を低めて反応を終結した後、炭酸カリウム溶液を除去し濾過して酢酸カリウムを除去した。濾過溶液をエタノールで固体化させて濾過した。白色の固体をエタノールでそれぞれ２回ずつ洗浄して前記化学式Ｅ１−Ｐ３で表される化合物（１２．７ｇ、収率８５％）を製造した。
【００７２】
ＭＳ［Ｍ＋Ｈ］＋＝５１２
【化３４】
2019535679.tif 000036
【００７３】
前記化学式Ｅ１−Ｐ３で表される化合物（１２．０ｇ、２３．５ｍｍｏｌ）と前記化学式Ｅ１−Ａで表される化合物（６．３ｇ、２３．５ｍｍｏｌ）をＴＨＦ（１２０ｍＬ）に完全に溶かした後、炭酸カリウム（９．７ｇ、７０．４ｍｍｏｌ）を水４０ｍＬに溶解して添加した。テトラキストリフェニル−ホスフィノパラジウム（０．８ｇ、０．７０４ｍｍｏｌ）を入れた後、８時間加熱攪拌した。常温に温度を低めて反応を終結した後、炭酸カリウム溶液を除去して白色の固体を濾過した。濾過された白色の固体をＴＨＦおよびエチルアセテートでそれぞれ２回ずつ洗浄して前記化学式Ｅ１で表される化合物（１１．１ｇ、収率７７％）を製造した。
【００７４】
ＭＳ［Ｍ＋Ｈ］＋＝６１７
【００７５】
実施例２（Ｅ２）
【化３５】
2019535679.tif 000037
【００７６】
各出発物質を前記反応式のようにすることを除いては、実施例１のＥ１−Ｐ１と同様な方法で前記化学式Ｅ２−Ｐ１で表される化合物を製造した。
【００７７】
ＭＳ［Ｍ＋Ｈ］＋＝３６２
【化３６】
2019535679.tif 000038
【００７８】
各出発物質を前記反応式のようにすることを除いては、実施例１のＥ１−Ｐ２と同様な方法で前記化学式Ｅ２−Ｐ２で表される化合物を製造した。
【００７９】
ＭＳ［Ｍ＋Ｈ］＋＝６４４
【化３７】
2019535679.tif 000039
【００８０】
各出発物質を前記反応式のようにすることを除いては、実施例１のＥ１−Ｐ３と同様な方法で前記化学式Ｅ２−Ｐ３で表される化合物を製造した。
【００８１】
ＭＳ［Ｍ＋Ｈ］＋＝４７２
【化３８】
2019535679.tif 000040
【００８２】
各出発物質を前記反応式のようにすることを除いては、実施例１のＥ１と同様な方法で前記化学式Ｅ２で表される化合物を製造した。
【００８３】
ＭＳ［Ｍ＋Ｈ］＋＝６５３
【００８４】
実施例３（Ｅ３）
【化３９】
2019535679.tif 000041
【００８５】
各出発物質を前記反応式のようにすることを除いては、実施例１のＥ１−Ｐ１と同様な方法で前記化学式Ｅ３−Ｐ１で表される化合物を製造した。
【００８６】
ＭＳ［Ｍ＋Ｈ］＋＝４６３
【化４０】
2019535679.tif 000042
【００８７】
各出発物質を前記反応式のようにすることを除いては、実施例１のＥ１−Ｐ１と同様な方法で前記化学式Ｅ３−Ｐ2で表される化合物を製造した。
【００８８】
ＭＳ［Ｍ＋Ｈ］＋＝７４５
【化４１】
2019535679.tif 000043
【００８９】
各出発物質を前記反応式のようにすることを除いては、実施例１のＥ１−Ｐ３と同様な方法で前記化学式Ｅ３−Ｐ３で表される化合物を製造した。
【００９０】
ＭＳ［Ｍ＋Ｈ］＋＝５７３
【化４２】
2019535679.tif 000044
【００９１】
各出発物質を前記反応式のようにすることを除いては、実施例１のＥ１と同様な方法で前記化学式Ｅ３で表される化合物を製造した。
【００９２】
ＭＳ［Ｍ＋Ｈ］＋＝７５４
【００９３】
実施例４（Ｅ４）
【化４３】
2019535679.tif 000045
【００９４】
各出発物質を前記反応式のようにすることを除いては、実施例１のＥ１と同様な方法で前記化学式Ｅ４で表される化合物を製造した。
【００９５】
ＭＳ［Ｍ＋Ｈ］＋＝６６７
【００９６】
実施例５（Ｅ５）
【化４４】
2019535679.tif 000046
【００９７】
各出発物質を前記反応式のようにすることを除いては、実施例１のＥ１と同様な方法で前記化学式Ｅ５で表される化合物を製造した。
【００９８】
ＭＳ［Ｍ＋Ｈ］＋＝６９３
【００９９】
実施例６（Ｅ６）
【化４５】
2019535679.tif 000047
【０１００】
各出発物質を前記反応式のようにすることを除いては、実施例１のＥ１と同様な方法で前記化学式Ｅ６で表される化合物を製造した。
【０１０１】
ＭＳ［Ｍ＋Ｈ］＋＝６５３
【０１０２】
実施例７（Ｅ７）
【化４６】
2019535679.tif 000048
【０１０３】
各出発物質を前記反応式のようにすることを除いては、実施例１のＥ１と同様な方法で前記化学式Ｅ７で表される化合物を製造した。
【０１０４】
ＭＳ［Ｍ＋Ｈ］＋＝６９３
【０１０５】
実施例８（Ｅ８）
【化４７】
2019535679.tif 000049
【０１０６】
各出発物質を前記反応式のようにすることを除いては、実施例１のＥ１と同様な方法で前記化学式Ｅ８で表される化合物を製造した。
【０１０７】
ＭＳ［Ｍ＋Ｈ］＋＝６５２
【０１０８】
実施例９（Ｅ９）
【化４８】
2019535679.tif 000050
【０１０９】
各出発物質を前記反応式のようにすることを除いては、実施例１のＥ１と同様な方法で前記化学式Ｅ９で表される化合物を製造した。
【０１１０】
ＭＳ［Ｍ＋Ｈ］＋＝６９３
【０１１１】
実施例１０（Ｅ１０）
【化４９】
2019535679.tif 000051
【０１１２】
各出発物質を前記反応式のようにすることを除いては、実施例１のＥ１と同様な方法で前記化学式Ｅ１０で表される化合物を製造した。
【０１１３】
ＭＳ［Ｍ＋Ｈ］＋＝６５３
【０１１４】
実施例１１（Ｅ１１）
【化５０】
2019535679.tif 000052
【０１１５】
各出発物質を前記反応式のようにすることを除いては、実施例１のＥ１と同様な方法で前記化学式Ｅ１１で表される化合物を製造した。
【０１１６】
ＭＳ［Ｍ＋Ｈ］＋＝６９３
【０１１７】
実施例１２（Ｅ１２）
【化５１】
2019535679.tif 000053
【０１１８】
各出発物質を前記反応式のようにすることを除いては、実施例１のＥ１と同様な方法で前記化学式Ｅ１２で表される化合物を製造した。
【０１１９】
ＭＳ［Ｍ＋Ｈ］＋＝６５３
【０１２０】
実施例１３（Ｅ１３）
【化５２】
2019535679.tif 000054
【０１２１】
各出発物質を前記反応式のようにすることを除いては、実施例１のＥ１と同様な方法で前記化学式Ｅ１３で表される化合物を製造した。
【０１２２】
ＭＳ［Ｍ＋Ｈ］＋＝６５３
【０１２３】
実施例１４（Ｅ１４）
【化５３】
2019535679.tif 000055
【０１２４】
各出発物質を前記反応式のようにすることを除いては、実施例１のＥ１と同様な方法で前記化学式Ｅ１４で表される化合物を製造した。
【０１２５】
ＭＳ［Ｍ＋Ｈ］＋＝６５２
【０１２６】
実施例１５（Ｅ１５）
【化５４】
2019535679.tif 000056
【０１２７】
各出発物質を前記反応式のようにすることを除いては、実施例１のＥ１と同様な方法で前記化学式Ｅ１５で表される化合物を製造した。
【０１２８】
ＭＳ［Ｍ＋Ｈ］＋＝５７７
【０１２９】
実施例１６（Ｅ１６）
【化５５】
2019535679.tif 000057
【０１３０】
各出発物質を前記反応式のようにすることを除いては、実施例１のＥ１と同様な方法で前記化学式Ｅ１６で表される化合物を製造した。
【０１３１】
ＭＳ［Ｍ＋Ｈ］＋＝６９３
【０１３２】
実施例１７（Ｅ１７）
【化５６】
2019535679.tif 000058
【０１３３】
各出発物質を前記反応式のようにすることを除いては、実施例１のＥ１と同様な方法で前記化学式Ｅ１７で表される化合物を製造した。
【０１３４】
ＭＳ［Ｍ＋Ｈ］＋＝５７７
【０１３５】
実施例１８（Ｅ１８）
【化５７】
2019535679.tif 000059
【０１３６】
各出発物質を前記反応式のようにすることを除いては、実施例１のＥ１と同様な方法で前記化学式Ｅ１８で表される化合物を製造した。
【０１３７】
ＭＳ［Ｍ＋Ｈ］＋＝５６７
【０１３８】
実施例１９（Ｅ１９）
【化５８】
2019535679.tif 000060
【０１３９】
各出発物質を前記反応式のようにすることを除いては、実施例１のＥ１と同様な方法で前記化学式Ｅ１９で表される化合物を製造した。
【０１４０】
ＭＳ［Ｍ＋Ｈ］＋＝５９３
【０１４１】
実施例２０（Ｅ２０）
【化５９】
2019535679.tif 000061
【０１４２】
各出発物質を前記反応式のようにすることを除いては、実施例１のＥ１と同様な方法で前記化学式Ｅ２０で表される化合物を製造した。
【０１４３】
ＭＳ［Ｍ＋Ｈ］＋＝７４５
【０１４４】
実施例２１（Ｅ２１）
【化６０】
2019535679.tif 000062
【０１４５】
各出発物質を前記反応式のようにすることを除いては、実施例１のＥ１と同様な方法で前記化学式Ｅ２１で表される化合物を製造した。
【０１４６】
ＭＳ［Ｍ＋Ｈ］＋＝６６９
【０１４７】
実施例２２（Ｅ２２）
【化６１】
2019535679.tif 000063
【０１４８】
各出発物質を前記反応式のようにすることを除いては、実施例１のＥ１と同様な方法で前記化学式Ｅ２２で表される化合物を製造した。
【０１４９】
ＭＳ［Ｍ＋Ｈ］＋＝７０９
【０１５０】
実験例１
ＩＴＯ（ｉｎｄｉｕｍ  ｔｉｎ  ｏｘｉｄｅ）が１０００Åの厚さに薄膜コーティングされたガラス基板を洗剤を溶かした蒸留水に入れて超音波で洗浄した。この時、洗剤としてはフィッシャー社（Ｆｉｓｃｈｅｒ  Ｃｏ．）製品を用い、蒸留水としてはミリポア社（Ｍｉｌｌｉｐｏｒｅ  Ｃｏ．）製品のフィルター（Ｆｉｌｔｅｒ）で２次濾過された蒸留水を用いた。ＩＴＯを３０分間洗浄した後、蒸留水で２回繰り返して超音波洗浄を１０分間行った。蒸留水洗浄が終わった後、イソプロピルアルコール、アセトン、メタノールの溶剤で超音波洗浄を行い、乾燥させた後、プラズマ洗浄機に輸送させた。また、酸素プラズマを利用して前記基板を５分間洗浄した後、真空蒸着器に基板を輸送させた。
【０１５１】
前記のように準備されたＩＴＯ透明電極上に下記ＨＩ−Ａ化合物を６００Åの厚さに熱真空蒸着して正孔注入層を形成した。前記正孔注入層上に下記ＨＡＴ化合物５０Åおよび下記ＨＴ−Ａ化合物６００Åを順次に真空蒸着して正孔輸送層を形成した。
【０１５２】
次に、前記正孔輸送層上に膜の厚さ２０ｎｍに下記ＢＨ化合物およびＢＤ化合物を２５：１の重量比に真空蒸着して発光層を形成した。
【０１５３】
前記発光層上に実施例１の化合物（Ｅ１）と下記ＬｉＱ化合物を１：１重量比に真空蒸着して３５０Åの厚さに電子注入および輸送層を形成した。前記電子注入および輸送層上に順次に１０Åの厚さにリチウムフルオリド（ＬｉＦ）と１０００Åの厚さにアルミニウムを蒸着して陰極を形成した。
【０１５４】
前記の過程で有機物の蒸着速度は０．４から０．９Å／ｓｅｃを維持し、陰極のリチウムフルオリドは０．３Å／ｓｅｃ、アルミニウムは２Å／ｓｅｃの蒸着速度を維持し、蒸着時の真空度は１×１０−７から５×１０−５ｔｏｒｒを維持して、有機発光素子を製造した。
【化６２】
2019535679.tif 000064
【０１５５】
実験例２から２２
実施例１の化合物（Ｅ１）代わりに実施例２から２２の化合物（Ｅ２からＥ２２）を用いることを除いては、前記実験例１と同様な方法で有機発光素子を製造した。
【化６３】
2019535679.tif 000065
【０１５６】
比較実験例１から１１
実施例１の化合物（Ｅ１）代わりに前記の化合物（ＥＴ−ＡからＥＴ−Ｋ）を用いることを除いては、前記実験例１と同様な方法で有機発光素子を製造した。
【０１５７】
前記実験例および比較実験例において製造した有機発光素子を１０ｍＡ／ｃｍ２の電流密度で駆動電圧と発光効率を測定し、２０ｍＡ／ｃｍ２の電流密度で初期輝度に対して９０％になる時間（Ｔ９０）を測定した。前記結果を下記表１および２に示した。
【０１５８】
【表１】
2019535679.tif 000066
【表２】
2019535679.tif 000067
【０１５９】
前記表１に記載されたように、本発明による化学式１で表される化合物は、有機発光素子の電子注入および電子輸送を同時に行うことができる有機物層に使用可能であることを確認することができた。
【０１６０】
また、前記表１の実験例と前記表２の比較実験例２、３、４、８および９を比較すると、本発明による化学式１の化合物は、ジベンゾフラン（またはジベンゾチオフェン）にトリアジン（またはピリミジン）と化学式１とは異なるヘテロアリール基が置換された化合物に比べて有機発光素子の駆動電圧、効率および寿命の面で顕著に優れていることを確認することができた。
【０１６１】
また、前記表１の実験例と前記表２の比較実験例１を比較すると、本発明による化学式１の化合物は、ジベンゾフラン（またはジベンゾチオフェン）にシアノ基および化学式１とは異なるヘテロアリール基が置換された化合物に比べて有機発光素子の駆動電圧、効率および寿命の面で顕著に優れていることを確認することができた。
【０１６２】
また、前記表１の実験例と前記表２の比較実験例５、６および７を比較すると、本発明による化学式１の化合物は、ジベンゾフラン（またはジベンゾチオフェン）にトリアジン（またはピリミジン）のみが置換された化合物に比べて有機発光素子の駆動電圧、効率および寿命の面で顕著に優れていることを確認することができた。
【０１６３】
また、前記表１の実験例と前記表２の比較実験例１０を比較すると、本発明による化学式１の化合物は、ジベンゾフラン（またはジベンゾチオフェン）にシアノ基でなく、異なるヘテロアリール基のみからなる置換された化合物に比べて有機発光素子の駆動電圧、効率および寿命の面で顕著に優れていることを確認することができた。
【０１６４】
また、前記表１の実験例と前記表２の比較実験例１１を比較すると、本発明による化学式１の化合物は、ジベンゾフラン（またはジベンゾチオフェン）の互いに異なるフェニル基にそれぞれトリアジン（またはピリミジン）とシアノ基が置換された化合物に比べて有機発光素子の駆動電圧、効率および寿命の面で顕著に優れていることを確認することができた。
【符号の説明】
【０１６５】
１：基板
２：陽極
３：発光層
４：陰極
５：正孔注入層
６：正孔輸送層
７：発光層
８：電子輸送層
【図１】
2019535679.tif 000085
【図２】
2019535679.tif 000086
【国際調査報告】
2019535679.tif 000087
2019535679.tif 000088
2019535679.tif 000089
2019535679.tif 000090